СПОСОБ ПОЛУЧЕНИЯ ГЛИНОЗЕМА

2
1. Способ получения глинозема, включающий приготовление шихты смешиванием золошлаковых отходов ТЭЦ и известняка, который берут в избытке 28,0-75,0% от стехиометрического количества, спекание шихты с получением спека, выщелачивание оксида алюминия из спека содовым раствором при перемешивании с получением спековой пульпы и ее обескремнивание известковым молоком, фильтрацию спековой пульпы с получением шлама и фильтрата, промывку шлама, объединение промводы и фильтрата с получением алюминатного раствора, карбонизацию последнего CO - содержащей газо-воздушной смесью, фильтрацию образовавшейся гидратной пульпы с получением гидроксида алюминия и маточного содового раствора, оборачиваемого на выщелачивание спека, прокалку гидроксида алюминия с получением глинозема, отличающийся тем, что при выщелачивании оксида алюминия из спека дополнительно проводят первичную виброкавитационную обработку в течение 15-35 мин при значениях окружной скорости 30-55 м/с, а при обескремнивании спековой пульпы известковым молоком проводят повторную виброкавитационную обработку в течение 20-30 мин при значениях окружной скорости 25-35 м/с.
3
2
3
2. Способ по п.1, отличающийся тем, что выщелачивание спека ведут карбонатным раствором, содержащим не менее 52,0 г/дм NaCO при температуре 75-80°C, отношении Т:Ж, равном 1,0:4,0, при общей продолжительности процесса 5÷6 ч.
2
3
3
3. Способ по п.1, отличающийся тем, что обескремнивание спековой пульпы ведут известковым молоком, содержащим 10,0% Ca(OH), при расходе 0,10 дм/дм пульпы и продолжительности 1,25÷1,5 ч.